КЕРАМИЧЕСКАЯ МАССА ДЛЯ ПРОИЗВОДСТВА КИРПИЧА
CERAMIC MASS FOR BRICK PRODUCTION

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения повышение морозостойкости кирпича, получаемого из керамической массы.
Технический результат достигается тем, что керамическая масса для производства кирпича, содержащая глину тугоплавкую, кварциты, дополнительно содержит волластонит при следующем соотношении компонентов, мас.%: глина тугоплавкая 38,0-40,0; кварциты 25,0-31,0; волластонит 31,0-35,0.
В таблице приведены составы керамической массы для производства кирпича.
Таблица
Компоненты
Состав, мас.%:
1
2
3
Глина тугоплавкая
40,0
39,0
38,0
Кварциты
25,0
-28,0
31,0
Волластонит
35,0
33,0
31,0
Морозостойкости, циклы
~150
~150
~150
В составе керамической массы могут быть использованы качественные глины тугоплавкие любых месторождений.
Компоненты дозируют в требуемых количествах, по отдельности размалывают до порошкообразного состояния и смешивают. Из полученной массы с влажностью 18-23% кирпич формуют пластическим способом, сушат его до влажности не более 6%. Затем на поверхность кирпича (ложок и тычок) наносят слой цветного ангоба, подсушивают его на воздухе и обжигают кирпич при температуре 1180-1230°C. Возможно нанесение тугоплавких глазурей на ангобированную поверхность кирпича.
Источники информации
1. SU 1542932, C04B 33/00, 1990.